本発明の鋼は、上記以外はFeおよび不純物からなる。%以下とすることが好ましい。不純物としてNiを0.15%以下、Tiを0.08%以下含んでいても良い。【0019】また、Feの一部に代えて次の元素を少なくとも1種含んでいても良い。%以下Moは添加はしてもしなくても良い。そのためには0.02%以上を添加することが好ましい。【0020】V:0.50%以下Vは添加しなくても良い。に高YR(降伏比=降伏強さ/引張り強さ)化の効果が得られる。そのためには0.04%以上を添加することが好ましい。V量が0.50%を超えると靱性を低下させることから、上限を0.50%とする。Vは高価な合金元素であり経済的に非効率となってしまうため、上限を0.30%とすることが望ましい。【0021】Nb:0.50%以下Nbは添加しなくても良い。添加すれば、強度上昇の効果がある。%以上を添加することが好ましい。Nb量が0.50%を超えると靱性を低下させることから、上限を0.50%とする。本発明では、鋼の化学組成を上記のように制限すると同時に、熱間加工の最終圧延の仕上げ温度を所定の範囲にする。このときの熱間加工としては通常の製管法では熱間圧延であるので、以下、熱間加工を熱間圧延を例にとって説明する。°C未満であると、熱間加工の影響が鋼に残ってしまい、降伏比および靱性が劣化する。°C超であると、結晶粒が粗大化し、この場合も靱性および耐食性が劣化する。確保することができる。確保することができる。本発明は鋼管の製造方法であることから、本発明に言う熱間圧延は、例えば、次のとおりである。所定の成分となるように溶鋼を調整した後、連続鋳造等の方法でビレットを製造する。それを加熱後ピアサー等で穿孔し、次いでマンドレルミル・レデューサー等で圧延を行い所定の外径・内厚を持つ鋼管を製造する。通常は空冷で常温まで冷却すればよい。本発明で規定する化学組成の鋼管では空冷でも焼きが入り、マルテンサイト組織が得られる。【0027】その後、所定の機械的特性となるように焼戻しを行う。°Cまで加熱し、冷却すればよい。この場合の冷却速度は特に制限されず、通常、空冷以上の冷却速度で冷却すればよい。【0028】ここで、実施例によって本発明の作用効果を具体的に説明する。表1に示す化学組成を有する鋼を溶製し、連続鋳造法によりビレットを製造した。そのビレットを1200°C以上に加熱してプラグミルで穿孔圧延を行った。肉厚6.45mm)の継ぎ目無し鋼管を製造した。°Cで焼戻しを実施した。ノッチ10×5mm)による遷移温度を測定した。硬度が22以下、シャルピー衝撃試験での破面率遷移温度(vTrs)が0°C以下であることを満足することを必要条件とした。本発明の範囲に入る実施例1から13はいずれも前記機械的強度を満足するばかりでなく、耐食性も十分に発揮することが分かる。※以下のタグをホームページ中に張り付けると便利です。収集に関しては慎重に行っておりますが、もし掲載内容に関し異議がございましたらお問い合わせください、速やかに情報を削除させていただきます。